1 차 그 라프트 중합 : 그 라프트 중합 반응기 에 중량 평균 입자경 이 250 nm , 겔 함량 이 80 % 인 부타디엔 고무 질 중합체 59 . 5 중량 부 와 아크릴산 을 2 중량 부 함유 한 아크릴 계 고무 질 0 . 5 중량 부 및 아크릴로니트릴 모노머 3 . 3 중량 부 와 스티렌 모노머 10 . 5 중량 부 , 터 셔리 도데 실 머 캅 탄 0 . 14 중량 부 , 큐 멘 하이드 로퍼 옥사이드 0 . 2 중량 부 , 포타슘 스테아 레이트 0 . 2 중량 부 , 수산화 나트륨 0 . 3 중량 부 이온 교환수 140 중량 부 를 투입 한 후 반응기 의 온도 를 60 ℃ 로 승 온 하 고 , 황산 제 1 철 0 . 003 중량 부 및 테트라 소듐 파 로 포스 테이트 0 . 15 중량 부 를 투입 하 여 1 차 그 라프트 중합 을 실시 하 였 다 .